본 발명 에 따른 PDP 전극 용 유리 조성물 의 조성 범위 에 속하 는 시료 샘플 8 개 ( 표 1 의 실시 예 1 ? 8 ) 와 종래 기술 에 따른 유리 조성물 샘플 1 개 ( 표 1 의 비 교예 ) 를 제작 하 고 , 각 샘플 을 이용 하 여 전극 용 도전 성 페이스트 를 제조 한 다음 , 전극 을 형성 하 였 다 . 또한 , 상기 각각 의 샘플 및 형성 된 전극 에 대해 전이점 , 연화점 , 내수 성 , Ag 전극 변색 , 결정 화 유무 및 접착 강도 특성 을 평가 하 였 다 . 구체 적 인 실시 예 는 다음 과 같 다 .